(57)【要約】【課題】室温で液状のリン系難燃剤マスターバッチを得、それを用いて高度の難燃性を有するポリカーボネート樹脂組成物を得る。【解決手段】ポリカーボネート樹脂を５５〜７５質量％、室温で液状のリン系難燃剤を２５〜４５質量％、及び安定剤を０〜０．１質量％含有することを特徴とする高濃度リン系難燃剤マスターバッチ、および、  二軸押出機にポリカーボネート樹脂を供給し、混練部でポリカーボネート樹脂が溶融された後に、室温で液状のリン系難燃剤を、全体に対し２５〜４５質量％の量で供給し、押出機の下流の混練部でポリカーボネート樹脂と液体リン系難燃剤を溶融混練することを特徴とする高濃度リン系難燃剤マスターバッチの製造方法。【選択図】なし【特許請求の範囲】
【請求項１】
下記成分の合計１００質量％基準で、ポリカーボネート樹脂を５５〜７５質量％、室温で液状のリン系難燃剤を２５〜４５質量％、及び安定剤を０〜０．１質量％含有することを特徴とする高濃度リン系難燃剤マスターバッチ。
【請求項２】
下記成分の合計１００質量％基準で、ポリカーボネート樹脂を６２〜７５質量％、含フッ素樹脂を０．１〜１質量％、安定剤を０．０１〜０．２質量％、及び請求項１に記載のマスターバッチを２５〜３８質量％含有することを特徴とする難燃性ポリカーボネート樹脂組成物。
【請求項３】
下記成分の合計１００質量％基準で、ポリカーボネート樹脂を５２〜７３質量％、含フッ素樹脂を０．１〜１質量％、コアシェル型エラストマーを２〜１０質量％、安定剤を０．０１〜０．２質量％、及び請求項１に記載のマスターバッチを２５〜３８質量％含有することを特徴とする難燃性ポリカーボネート樹脂組成物。
【請求項４】
二軸押出機にポリカーボネート樹脂を供給し、混練部でポリカーボネート樹脂が溶融された後に、室温で液状のリン系難燃剤を、全体に対し２５〜４５質量％の量で供給し、押出機の下流の混練部でポリカーボネート樹脂と液体リン系難燃剤を溶融混練することを特徴とする高濃度リン系難燃剤マスターバッチの製造方法。
【発明の詳細な説明】
【技術分野】
【０００１】
本発明は、高濃度リン系難燃剤マスターバッチ、ポリカーボネート樹脂組成物、及びマスターバッチの製造方法に関する。
【背景技術】
【０００２】
ポリカーボネート樹脂は、耐熱性、および機械的物性に優れた樹脂であることから、例えば電気機器、電子機器、自動車等の車両、プリンターや複写機等のＯＡ・情報機器、住宅、建築、その他の工業分野における部品製造用材料等に幅広く利用されている。これらの樹脂成形品等の製品は、高温による火災防止を目的とした安全上の観点から難燃性が要求され、特に、難燃化されたポリカーボネート樹脂組成物は、コンピューター、パソコン、各種携帯端末、バッテリー等の筐体等として好適に使用されている。
【０００３】
ポリカーボネート樹脂に難燃性を付与する手段としては、従来、有機臭素化合物等のハロゲン系難燃剤をポリカーボネート樹脂に配合する手法が広く知られているが、ハロゲン系難燃剤をポリカーボネート樹脂に配合した樹脂組成物は熱安定性が低下したり、成形加工時における成形機のスクリューや金型の腐食を招く恐れがある。またハロゲン系難燃剤を配合した場合は燃焼時に当該ハロゲンを含むガスが発生する恐れや製品の廃棄、回収時に環境汚染が問題になる可能性があるため、ハロゲン系難燃剤を使用することなく難燃化することが求められている。
【０００４】
そして、特許文献１では、ハロゲン系難燃剤に代わって、リン系難燃剤をポリカーボネート樹脂に配合することが提案され、現在ではリン系難燃剤が主体になりつつある。
【先行技術文献】
【特許文献】
【０００５】
【特許文献１】特開昭６２−４７４６号公報
【発明の概要】
【発明が解決しようとする課題】
【０００６】
リン系難燃剤、例えばリン酸エステル系難燃剤には、室温で固体状のものと液状のものがあり、液状のものは押出機への液体添加が必要となる。しかしながら、押出機を使って、液状のリン系難燃剤とポリカーボネート樹脂を溶融混練する場合、ポリカーボネート樹脂の未溶融物が発生したり、リン系難燃剤の均一な分散を達成することが難しく、得られたポリカーボネート樹脂組成物ペレットの難燃性は不十分となりやすい。
本発明の目的（課題）は、上記従来技術の問題点に鑑み、液状リン系難燃剤の高濃度マスターバッチを得、それを用いて難燃性ポリカーボネート樹脂組成物を得ることにより、難燃性の高い樹脂組成物を得ることにある。
【課題を解決するための手段】
【０００７】
本発明者らは、上記課題を達成すべく、鋭意検討を重ねた結果、ポリカーボネート樹脂と液状リン系難燃剤を２５〜４５質量％の濃度となるようにコンパウンディングして液状リン系難燃剤マスターバッチを得、それを用いて難燃性ポリカーボネート樹脂組成物を得ることにより、難燃性の高い樹脂組成物を得ることができることを見出し、本発明を完成した。
【０００８】
すなわち、第１の発明によれば、下記成分の合計１００質量％基準で、ポリカーボネート樹脂を５５〜７５質量％、室温で液状のリン系難燃剤を２５〜４５質量％、及び安定剤を０〜０．１質量％含有することを特徴とする高濃度リン系難燃剤マスターバッチを提供する。
また、第２の発明によれば、下記成分の合計１００質量％基準で、ポリカーボネート樹脂を６２〜７５質量％、含フッ素樹脂を０．１〜１質量％、安定剤を０．０１〜０．２質量％、及び請求項１に記載のマスターバッチを２５〜３８質量％含有することを特徴とする難燃性ポリカーボネート樹脂組成物を提供する。
また、第３の発明によれば、下記成分の合計１００質量％基準で、ポリカーボネート樹脂を５２〜７３質量％、含フッ素樹脂を０．１〜１質量％、コアシェル型エラストマーを２〜１０質量％、安定剤を０．０１〜０．２質量％、及び請求項１に記載のマスターバッチを２５〜３８質量％含有することを特徴とする難燃性ポリカーボネート樹脂組成物を提供する。
さらに、第４の発明によれば、二軸押出機にポリカーボネート樹脂を供給し、混練部でポリカーボネート樹脂が溶融された後に、室温で液状のリン系難燃剤を、全体に対し２５〜４５質量％の量で供給し、押出機の下流の混練部でポリカーボネート樹脂と液体リン系難燃剤を溶融混練することを特徴とする高濃度リン系難燃剤マスターバッチの製造方法を提供する。
【発明の効果】
【０００９】
ポリカーボネート樹脂と液状リン系難燃剤を２５〜４５質量％の濃度となるようにコンパウンディングして液状リン系難燃剤マスターバッチを得、それを用いて難燃性ポリカーボネート樹脂組成物を得ることにより、難燃性の高い樹脂組成物を得ることができる。この原因は明らかでないが、一定の濃度の液状リン系難燃剤をポリカーボネート樹脂と最初に混練することにより液状リン系難燃剤とポリカーボネート樹脂との親和性が向上し、分子レベルに近いレベルで均一に混合され、それを用いた２度目のコンパウンディングで得られたポリカーボネート樹脂組成物の難燃性が向上すると考えられる。
【発明を実施するための形態】
【００１０】
以下、本発明について実施形態および例示物を示して詳細に説明するが、本発明は当該実施形態及び例示物等に限定して解釈されるものではない。
【００１１】
本発明の高濃度リン系難燃剤マスターバッチは、ポリカーボネート樹脂を５５〜７５質量％、室温で液状のリン系難燃剤を２５〜４５質量％、及び安定剤を０〜０．１質量％含有することを特徴とする。
【００１２】
［ポリカーボネート樹脂］
本発明の高濃度リン系難燃剤マスターバッチ及び難燃性樹脂組成物に用いるポリカーボネート樹脂としては、従来公知の任意のポリカーボネート樹脂を使用できる。ポリカーボネート樹脂としては、芳香族ポリカーボネート樹脂、脂肪族ポリカーボネート樹脂、芳香族−脂肪族ポリカーボネート樹脂が挙げられるが、好ましくは、芳香族ポリカーボネート樹脂である。
【００１３】
芳香族ポリカーボネート樹脂は、芳香族ヒドロキシ化合物と、ホスゲン又は炭酸のジエステルとを反応させることによって得られる、分岐していてもよい芳香族ポリカーボネート重合体である。芳香族ポリカーボネート樹脂の製造方法は、特に限定されるものではなく、ホスゲン法（界面重合法）、溶融法（エステル交換法）等の従来法によることができる。また、溶融法で製造され、末端基のＯＨ基量を調整して製造されたポリカーボネート樹脂であってもよい。
【００１４】
芳香族ポリカーボネート樹脂の原料の一つである芳香族ジヒドロキシ化合物の代表的なものとして、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
さらに、１，１，１−トリス（４−ヒドロキシルフェニル）エタン、１，３，５−トリス（４−ヒドロキシフェニル）ベンゼン等の分子中に３個以上のヒドロキシ基を有する多価フェノール等を分岐化剤として少量併用することもできる。
これらの芳香族ジヒドロキシ化合物のなかでも、２，２−ビス（４−ヒドロキシフェニル）プロパン（ビスフェノールＡ）が好ましい。これらの芳香族ジヒドロキシ化合物は、単独で、又は２種以上を混合して用いることができる。
【００１５】
分岐した芳香族ポリカーボネート樹脂を得るには、フロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（＝イサチンビスフェノール）、５−クロルイサチン、５，７−ジクロルイサチン、５−ブロムイサチンなどを前記芳香族ジヒドロキシ化合物の一部として用いればよく、その使用量は、該ヒドロキシ化合物に対して０．０１〜１０モル％であり、好ましくは０．１〜２モル％である。
【００１６】
エステル交換法による重合においては、ホスゲンの代わりに炭酸ジエステルがモノマーとして使用される。炭酸ジエステルの代表的な例としては、ジフェニルカーボネート、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、単独で、又は２種以上を混合して用いることができる。これらのなかでも、ジフェニルカーボネート、置換ジフェニルカーボネートが好ましい。
【００１７】
また、上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル、イソフタル酸ジフェニル等が挙げられる。このようなジカルボン酸又はジカルボン酸エステルで置換した場合には、ポリエステルカーボネートが得られる。
【００１８】
エステル交換法によりポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用されるが、中でもアルカリ金属化合物及び／又はアルカリ土類金属化合物が特に好ましい。これらは、単独で使用してもよく、２種類以上を組み合わせて使用してもよい。エステル交換法では、上記重合触媒をｐ−トルエンスルホン酸エステル等で失活させることが一般的である。
【００１９】
ポリカーボネート樹脂として好ましいものは、２，２−ビス（４−ヒドロキシフェニル）プロパンから誘導される芳香族ポリカーボネート樹脂又は２，２−ビス（４−ヒドロキシフェニル）プロパンと他の芳香族ジヒドロキシ化合物とから誘導される芳香族ポリカーボネート共重合体が挙げられる。また、難燃性等を付与する目的で、シロキサン構造を有するポリマー又はオリゴマーを共重合させることができる。ポリカーボネート樹脂は、原料の異なる２種以上の重合体及び／又は共重合体の混合物であってもよく、分岐構造を０．５モル％まで有していてもよい。
【００２０】
ポリカーボネート樹脂の末端ヒドロキシル基含有量は、熱安定性、加水分解安定性、色調等に大きな影響を及ぼす。実用的な物性を持たせるためには、ポリカーボネート樹脂の末端ヒドロキシル基含有量は、通常３０〜２０００ｐｐｍ、好ましくは１００〜１５００ｐｐｍ、さらに好ましくは２００〜１０００ｐｐｍであり、末端ヒドロキシル基含有量を調節する封止末端剤としてはｐ−ｔｅｒｔ−ブチルフェノール、フェノール、クミルフェノール、ｐ−長鎖アルキル置換フェノール等を使用することができる。
【００２１】
ポリカーボネート樹脂中の残存モノマー量としては、芳香族ジヒドロキシ化合物が１５０ｐｐｍ以下、好ましくは１００ｐｐｍ以下であり、さらに好ましくは５０ｐｐｍ以下である。エステル交換法により合成された場合には、さらに炭酸ジエステル残存量が３００ｐｐｍ以下、好ましくは２００ｐｐｍ以下、さらに好ましくは１５０ｐｐｍ以下である。
【００２２】
ポリカーボネート樹脂の分子量は、溶媒としてメチレンクロライドを用い、２５℃の温度で測定した溶液粘度より換算した粘度平均分子量で、好ましくは１００００〜５００００の範囲であり、より好ましくは１００００〜４００００の、特に好ましくは１２０００〜３００００の範囲のものである。粘度平均分子量を１００００以上とすることにより、機械的特性がより効果的に発揮され、５００００以下とすることにより、成形加工がより容易になる。また、粘度平均分子量の異なる２種以上のポリカーボネート樹脂を混合してもよく、粘度平均分子量が上記好適範囲外であるポリカーボネート樹脂を混合して、上記分子量の範囲内としてもよい。
【００２３】
［リン系難燃剤］
本発明に用いるリン系難燃剤は、リンを含有し室温で液状のリン系難燃剤である。ここで「室温で液状」とは、２３℃において液体であることをいう。
リン系難燃剤としては、ホスフェート系化合物、縮合リン酸エステル等が挙げられ、縮合リン酸エステルが好ましい。
【００２４】
縮合リン酸エステルとしては、下記一般式（１）で表されるリン酸エステル化合物で室温で液状のものが特に好ましい。
【化１】
2019210397.tif 000002
（式中、Ｒ１、Ｒ２、Ｒ３およびＲ４は、炭素数１〜６のアルキル基またはアルキル基で置換されていてもよい炭素数６〜２０のアリール基を示し、ｐ、ｑ、ｒおよびｓは、０または１であり、ｋは１から５の整数であり、Ｘ１はアリーレン基を示す。）
【００２５】
上記一般式（１）で表されるリン酸エステル化合物は、ｋが異なる数を有する化合物の混合物であってもよく、かかるｋが異なるリン酸エステルの混合物の場合は、ｋはそれらの混合物の平均値となる。異なるｋ数を有する化合物の混合物の場合は、平均のｋ数は好ましくは１〜２、より好ましくは１〜１．５、さらに好ましくは１〜１．２、特に好ましくは１〜１．１５の範囲である。
【００２６】
また、Ｘ１は、二価のアリーレン基を示し、例えばレゾルシノール、ハイドロキノン、ビスフェノールＡ、２，２’−ジヒドロキシビフェニル、２，３’−ジヒドロキシビフェニル、２，４’−ジヒドロキシビフェニル、３，３’−ジヒドロキシビフェニル、３，４’−ジヒドロキシビフェニル、４，４’−ジヒドロキシビフェニル、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、１，８−ジヒドロキシナフタレン、２，３−ジヒドロキシナフタレン、２，６−ジヒドロキシナフタレン、２，７−ジヒドロキシナフタレン等のジヒドロキシ化合物から誘導される二価の基である。これらのうち、特に、ビスフェノールＡ、３，３’−ジヒドロキシビフェニルから誘導される二価の基が好ましい。
【００２７】
また、一般式（１）におけるｐ、ｑ、ｒおよびｓは、それぞれ０または１を表し、なかでも１であることが好ましい。
また、Ｒ１、Ｒ２、Ｒ３およびＲ４は、それぞれ、炭素数１〜６のアルキル基またはアルキル基で置換されていてもよい炭素数６〜２０のアリール基を示す。このようなアリール基としては、フェニル基、クレジル基、キシリル基、イソプロピルフェニル基、ブチルフェニル基、ｔｅｒｔ−ブチルフェニル基、ジ−ｔｅｒｔ−ブチルフェニル基、ｐ−クミルフェニル基等が挙げられるが、フェニル基、クレジル基、キシリル基がより好ましい。
【００２８】
一般式（１）で表される縮合リン酸エステルのうち、室温で液状である具体例としては、ビスフェノールＡビス−ジフェニルホスフェート等が好ましく挙げられる。市販品としては、例えば、大八化学工業社製「ＣＲ−７４１」、ＡＤＥＫＡ社製「ＦＰ−６００」等が挙げられる。
【００２９】
［安定剤］
本発明に用いる安定剤としてはリン系安定剤やフェノール系安定剤が好ましい。
【００３０】
リン系安定剤としては、公知の任意のものを使用できる。具体例を挙げると、リン酸、ホスホン酸、亜燐酸、ホスフィン酸、ポリリン酸などのリンのオキソ酸；酸性ピロリン酸ナトリウム、酸性ピロリン酸カリウム、酸性ピロリン酸カルシウムなどの酸性ピロリン酸金属塩；リン酸カリウム、リン酸ナトリウム、リン酸セシウム、リン酸亜鉛など第１族または第２Ｂ族金属のリン酸塩；有機ホスフェート化合物、有機ホスファイト化合物、有機ホスホナイト化合物などが挙げられるが、有機ホスファイト化合物が特に好ましい。
【００３１】
有機ホスファイト化合物としては、トリフェニルホスファイト、トリス（モノノニルフェニル）ホスファイト、トリス（モノノニル／ジノニル・フェニル）ホスファイト、トリス（２，４−ジ−ｔｅｒｔ−ブチルフェニル）ホスファイト、モノオクチルジフェニルホスファイト、ジオクチルモノフェニルホスファイト、モノデシルジフェニルホスファイト、ジデシルモノフェニルホスファイト、トリデシルホスファイト、トリラウリルホスファイト、トリステアリルホスファイト、２，２−メチレンビス（４，６−ジ−ｔｅｒｔ−ブチルフェニル）オクチルホスファイト等が挙げられる。
このような、有機ホスファイト化合物としては、具体的には、例えば、ＡＤＥＫＡ社製「アデカスタブ１１７８」、「アデカスタブ２１１２」、「アデカスタブＨＰ−１０」、城北化学工業社製「ＪＰ−３５１」、「ＪＰ−３６０」、「ＪＰ−３ＣＰ」、ＢＡＳＦ社製「イルガフォス１６８」等が挙げられる。
なお、リン系安定剤は、１種が含有されていてもよく、２種以上が任意の組み合わせ及び比率で含有されていても良い。
【００３２】
フェノール系安定剤としては、例えばヒンダードフェノール系酸化防止剤が挙げられる。その具体例としては、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニル）プロピオナミド］、２，４−ジメチル−６−（１−メチルペンタデシル）フェノール、ジエチル［［３，５−ビス（１，１−ジメチルエチル）−４−ヒドロキシフェニル］メチル］ホスフォエート、３，３’，３”，５，５’，５”−ヘキサ−ｔｅｒｔ−ブチル−ａ，ａ’，ａ”−（メシチレン−２，４，６−トリイル）トリ−ｐ−クレゾール、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン，２，６−ジ−ｔｅｒｔ−ブチル−４−（４，６−ビス（オクチルチオ）−１，３，５−トリアジン−２−イルアミノ）フェノール、２−［１−（２−ヒドロキシ−３，５−ジ−ｔｅｒｔ−ペンチルフェニル）エチル］−４，６−ジ−ｔｅｒｔ−ペンチルフェニルアクリレート等が挙げられる。
【００３３】
なかでも、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートが好ましい。このようなフェノール系酸化防止剤としては、具体的には、例えば、ＢＡＳＦ社製「イルガノックス１０１０」、「イルガノックス１０７６」、ＡＤＥＫＡ社製「アデカスタブＡＯ−５０」、「アデカスタブＡＯ−６０」等が挙げられる。
なお、フェノール系安定剤は、１種が含有されていてもよく、２種以上が任意の組み合わせ及び比率で含有されていても良い。
【００３４】
［高濃度リン系難燃剤マスターバッチ］
本発明の高濃度リン系難燃剤マスターバッチは、ポリカーボネート樹脂を５５〜７５質量％、室温で液状のリン系難燃剤を２５〜４５質量％、及び安定剤を０〜０．１質量％含有する。ここで上記各成分の割合は、これら成分の合計１００質量％基準の質量％である。
マスターバッチ中における室温で液状のリン系難燃剤の含有量は、２５質量％以上４５質量％以下という濃度とする。液状リン系難燃剤の濃度は２５〜４５質量％より低くても、高くてもよくなく、上記範囲を外れる場合にはリン系難燃剤がポリカーボネート樹脂の中に局在化し難燃効果の発現が悪くなる。
マスターバッチは、安定剤を含有することも好ましく、その含有量は０〜０．１質量％とすることが好ましい。安定剤の含有量が０．１質量％を超えると色相が悪化するので好ましくない。
【００３５】
本発明の高濃度リン系難燃剤マスターバッチの好ましい含有量は、ポリカーボネート樹脂６０〜７０質量％、室温で液状のリン系難燃剤３０〜４０質量％、及び安定剤０〜０．０８質量％である。
【００３６】
［高濃度リン系難燃剤マスターバッチの製造方法］
本発明の高濃度リン系難燃剤マスターバッチの製造方法は、二軸押出機にポリカーボネート樹脂を供給し、混練部でポリカーボネート樹脂が溶融された後に、室温で液状のリン系難燃剤を、全体に対し２５〜４５質量％の量で供給し、押出機の下流の混練部でポリカーボネート樹脂と液状リン系難燃剤を溶融混練することを特徴とする。
【００３７】
本発明の高濃度リン系難燃剤マスターバッチの製造方法には二軸押出機が使用される。二軸押出機は各種のものを使用することが出来、スクリューの回転方式は、同方向回転式でも、逆方向回転式でもよいが、同方向噛み合い型二軸押出機が好ましい。二軸押出機のスクリューの長さ、径、噛みあい率等は、任意のもの或いは任意の設定が可能である。また、二軸押出機には、減圧或いは大気に開放されたベント口を設けてもよい。
【００３８】
ポリカーボネート樹脂は二軸押出機の根元にある供給口から供給され、第１の混練部にてポリカーボネート樹脂は溶融される。ポリカーボネート樹脂が溶融された後に、室温で液状のリン系難燃剤が、供給口から、液体供給ポンプ等を用いて、供給される。液状のリン系難燃剤の供給量は、マスターバッチ全体に対し２５〜４５質量％の量とする。そして、下流にある第２の混練部でポリカーボネート樹脂と液状リン系難燃剤は溶融混練され、高濃度のリン系難燃剤マスターバッチが製造される。
【００３９】
第１の混練部および第２の混練部のスクリュー構成は、順送りのニ―ディングディスク（Ｒ）に、直交ニーディングディスク（Ｎ）や逆送りのニ―ディングディスク（Ｌ）等を組み合わせた構成にすることが好ましい。
第１の混練部および第２の混練部の間に液状のリン系難燃剤を供給することにより、液状のリン系難燃剤の濃度を高めることができ、また、上記した好ましいスクリュー構成のスクリューの回転による剪断により、液状リン系難燃剤がポリカーボネート樹脂中に均質に分散され、ポリカーボネート樹脂組成物の製造に用いると高度の難燃性を安定して発現させることが可能となる。
【００４０】
上記方法で、溶融混練した混練物は、ストランド状に押し出した後、ペレット状やフレーク状等の形態に加工し、押出機を使用して各成分を溶融混練し、混練物をストランド状に押し出した後、ストランド状に押し出した混練物はペレット状やフレーク状等の形態に加工され、高濃度リン系難燃剤マスターバッチとして、難燃性ポリカーボネート樹脂組成物の製造に使用される。
【００４１】
［難燃性ポリカーボネート樹脂組成物］
本発明の難燃性ポリカーボネート樹脂組成物は、ポリカーボネート樹脂を６２〜７５質量％、含フッ素樹脂を０．１〜１質量％、安定剤を０．０１〜０．２質量％、及び上記した高濃度リン系難燃剤マスターバッチを２５〜３８質量％含有する、あるいは、ポリカーボネート樹脂を５２〜７３質量％、含フッ素樹脂を０．１〜１質量％、コアシェル型エラストマーを２〜１０質量％、安定剤を０．０１〜０．２質量％、及び上記した高濃度リン系難燃剤マスターバッチを２５〜３８質量％含有することを特徴とする。
なお、上記各成分の含有量（質量％）は、各成分の合計１００質量％基準での質量％を意味する。
【００４２】
本発明の難燃性ポリカーボネート樹脂組成物は、ポリカーボネート樹脂と上記高濃度リン系難燃剤マスターバッチとを含有する樹脂組成物とすることで、マスターバッチを用いずに各成分を混練する場合に比べて、高度の難燃性を安定して発現させることが可能となり、またリン系難燃剤のブリードアウトを生じ難くすることができる。
また、液状のリン系難燃剤を高濃度でマスターバッチ化して固体（ペレット）とし、これを、他の必須原料と、さらに各グレード毎に配合される添加成分と押出機に一括フィードし、１回のコンパウンディングによって、所望の難燃性ポリカーボネート樹脂組成物を製造できるので、コスト的に極めて有利である。
【００４３】
本発明の難燃性ポリカーボネート樹脂組成物は、ポリカーボネート樹脂、上記高濃度リン系難燃剤マスターバッチ、含フッ素樹脂、安定剤、必要によりコアシェル型エラストマー、更に必要に応じて用いられるその他の成分を用いて、従来公知の任意の方法を適宜選択して製造することができる。
具体的には、ポリカーボネート樹脂、上記高濃度リン系難燃剤マスターバッチ、含フッ素樹脂、安定剤、必要によりコアシェル型エラストマー、更に必要に応じて用いられるその他の成分を、タンブラーやヘンシェルミキサーなどの各種混合機を用い予め混合した後、バンバリーミキサー、ロール、ブラベンダー、単軸混練押出機、二軸混練押出機、ニーダーなどで溶融混練して樹脂組成物を製造することができる。
【００４４】
難燃性ポリカーボネート樹脂組成物に用いるポリカーボネート樹脂、安定剤は、マスターバッチのところで説明した通りであり、同様のものが使用できる。
【００４５】
［含フッ素樹脂］
含フッ素樹脂としては、フルオロオレフィン樹脂が好ましい。フルオロオレフィン樹脂は、通常フルオロエチレン構造を含む重合体あるいは共重合体であり、具体例としては、ジフルオロエチレン樹脂、テトラフルオロエチレン樹脂、テトラフルオロエチレン／ヘキサフルオロプロピレン共重合樹脂等が挙げられるが、なかでもテトラフルオロエチレン樹脂が好ましい。
また、この含フッ素樹脂としては、フィブリル形成能を有するものが好ましく、具体的には、フィブリル形成能を有するフルオロオレフィン樹脂が挙げられる。フィブリル形成能を有することで、燃焼時の滴下防止性が著しく向上する傾向にある。
【００４６】
また、含フッ素樹脂として、有機重合体被覆フルオロオレフィン樹脂も好適に使用することができる。有機重合体被覆フルオロオレフィン樹脂を用いることで、分散性が向上し、成形品の表面外観が向上し、表面異物を抑制できる。
有機重合体被覆フルオロオレフィン樹脂は、公知の種々の方法により製造でき、例えば（１）ポリフルオロエチレン粒子水性分散液と有機系重合体粒子水性分散液とを混合して、凝固またはスプレードライにより粉体化して製造する方法、（２）ポリフルオロエチレン粒子水性分散液存在下で、有機系重合体を構成する単量体を重合した後、凝固またはスプレードライにより粉体化して製造する方法、（３）ポリフルオロエチレン粒子水性分散液と有機系重合体粒子水性分散液とを混合した分散液中で、エチレン性不飽和結合を有する単量体を乳化重合した後、凝固またはスプレードライにより粉体化して製造する方法、等が挙げられる。
【００４７】
フルオロオレフィン樹脂を被覆する有機系重合体を生成するための単量体としては、ポリカーボネート樹脂に配合する際の分散性の観点から、ポリカーボネート樹脂との親和性が高いものが好ましく、芳香族ビニル系単量体、（メタ）アクリル酸エステル系単量体、シアン化ビニル系単量体がより好ましい。
【００４８】
含フッ素樹脂は、１種類を用いてもよく、２種類以上を任意の組み合わせ及び任意の比率で併用してもよい。
【００４９】
難燃性ポリカーボネート樹脂組成物における含フッ素樹脂の含有量は、前記各成分の合計１００質量％基準で、０．１〜１質量％であり、好ましくは０．１〜０．５質量％である。
【００５０】
［コアシェル型エラストマー］
コアシェル型エラストマーとしては、ゴム成分にこれと共重合可能な単量体成分をグラフト重合したグラフト共重合体が好ましい。
【００５１】
このようなグラフト共重合体の製造方法としては、塊状重合、溶液重合、懸濁重合、乳化重合などのいずれの製造方法であってもよく、共重合の方式は一段グラフトでも多段グラフトであってもよい。なかでも、乳化重合で行うのが最も容易であり、好ましい方法である。
【００５２】
上記ゴム成分は、ガラス転移温度が通常０℃以下、中でも−２０℃以下のものが好ましく、更には−３０℃以下のものが好ましい。ゴム成分の具体例としては、ポリブタジエンゴム、ブタジエン−アクリル複合ゴム、スチレン−ブタジエンゴム、エチレン−プロピレン−ブタジエンゴムなどを好ましく挙げることができる。これらは、単独でも２種以上を混合して使用してもよい。
【００５３】
ゴム成分とグラフト共重合可能な単量体成分の具体例としては、芳香族ビニル化合物、シアン化ビニル化合物、（メタ）アクリル酸エステル化合物、（メタ）アクリル酸化合物、グリシジル（メタ）アクリレート等のエポキシ基含有（メタ）アクリル酸エステル化合物、マレイミド、Ｎ−メチルマレイミド、Ｎ−フェニルマレイミド等のマレイミド化合物、マレイン酸、フタル酸、イタコン酸等のα，β−不飽和カルボン酸化合物やそれらの無水物（例えば無水マレイン酸等）などが挙げられる。これらの単量体成分は１種を単独で用いても２種以上を併用してもよい。これらの中でも、機械的特性や表面外観の面から、芳香族ビニル化合物、シアン化ビニル化合物、（メタ）アクリル酸エステル化合物、（メタ）アクリル酸化合物が好ましく、より好ましくは（メタ）アクリル酸エステル化合物である。（メタ）アクリル酸エステル化合物の具体例としては、（メタ）アクリル酸メチル、（メタ）アクリル酸エチル、（メタ）アクリル酸ブチル、（メタ）アクリル酸シクロヘキシル、（メタ）アクリル酸オクチル等を挙げることができる。
【００５４】
本発明に用いるコアシェル型エラストマーは、ウエルド強度の点からブタジエン系のエラストマーが好ましい。中でもポリブタジエン含有ゴム成分をコア層とし、その周囲にメタアクリル酸エステルを共重合して形成されたシェル層からなるコアシェル型グラフト共重合体が特に好ましい。上記コアシェル型グラフト共重合体において、ブタジエン系ゴム成分を４０質量％以上含有するものが好ましく、６０質量％以上含有するものがさらに好ましい。また、メタアクリル酸成分は、１０質量％以上含有するものが好ましい。
【００５５】
このようなコアシェル型エラストマーの好ましい具体例としては、メチルメタクリレート−ブタジエン−スチレングラフト共重合体、メチルメタクリレート−アクリロニトリル−ブタジエン−スチレングラフト共重合体、メチルメタクリレート−ブタジエングラフト共重合体、メチルメタクリレート−アクリル・ブタジエンゴムグラフト共重合体、メチルメタクリレート−アクリル・ブタジエンゴム−スチレングラフト共重合体等が挙げられる。この様なゴム性重合体は、１種を単独で用いても２種以上を併用してもよい。
【００５６】
難燃性ポリカーボネート樹脂組成物におけるコアシェル型エラストマーの含有量は、前記各成分の合計１００質量％基準で、２〜１０質量％であり、好ましくは３〜９質量％である。
【００５７】
［その他の成分］
本発明の難燃性ポリカーボネート樹脂組成物は、所望の諸物性を著しく損なわない限り、必要に応じて、上記したもの以外に他の成分を含有していてもよい。他成分の例を挙げると、ポリカーボネート樹脂以外の樹脂、各種樹脂添加剤などが挙げられる。なお、その他の成分は、１種が含有されていてもよく、２種以上が任意の組み合わせ及び比率で含有されていてもよい。
【００５８】
＜その他の樹脂＞
その他の樹脂としては、例えば、ポリエチレンテレフタレート樹脂、ポリトリメチレンテレフタレート、ポリブチレンテレフタレート樹脂などの熱可塑性ポリエステル樹脂；ポリスチレン樹脂、高衝撃ポリスチレン樹脂（ＨＩＰＳ）、アクリロニトリル−スチレン共重合体（ＡＳ樹脂）、アクリロニトリル−ブタジエン−スチレン共重合体（ＡＢＳ樹脂）などのスチレン系樹脂；ポリエチレン樹脂、ポリプロピレン樹脂等のポリオレフィン樹脂；ポリアミド樹脂；ポリイミド樹脂；ポリエーテルイミド樹脂；ポリウレタン樹脂；ポリフェニレンエーテル樹脂；ポリフェニレンサルファイド樹脂；ポリスルホン樹脂；ポリメタクリレート樹脂等が挙げられる。
なお、その他の樹脂は、１種が含有されていてもよく、２種以上が任意の組み合わせ及び比率で含有されていてもよい。
【００５９】
なお、ポリカーボネート樹脂以外のその他の樹脂を含有する場合、その含有量は、ポリカーボネート樹脂１００質量部に対し、７０質量部以下とすることが好ましく、６０質量部以下がより好ましく、さらには５０質量部以下、特には４０質量部以下とすることが好ましい。
【００６０】
＜樹脂添加剤＞
樹脂添加剤としては、例えば、染顔料、離型剤、滑剤、充填剤、紫外線吸収剤、帯電防止剤、防曇剤、アンチブロッキング剤、流動性改良剤、可塑剤、分散剤、抗菌剤などが挙げられる。なお、樹脂添加剤は１種が含有されていてもよく、２種以上が任意の組み合わせ及び比率で含有されていてもよい。
【００６１】
［ポリカーボネート樹脂成形品］
本発明のポリカーボネート難燃性樹脂組成物から成形品を製造する方法は、特に限定されるものではなく、ポリカーボネート樹脂について一般に採用されている成形法、すなわち一般的な射出成形法、超高速射出成形法、射出圧縮成形法、多色射出成形法、ガスアシスト射出成形法、断熱金型を用いた成形法、急速加熱冷却金型を用いた成形法、発泡成形（超臨界流体も含む）、インサート成形、ＩＭＣ（インモールドコーティング成形）成形法、押出成形法、シート成形法、熱成形法、回転成形法、積層成形法、プレス成形法などを採用することができる。また、各種射出成形法においてはホットランナー方式を用いた成形法を選択することもできる。
【００６２】
得られた成形品は、電気機器、電子機器、自動車等の車両、プリンターや複写機等のＯＡ・情報機器、住宅、建築、その他の部品として好適に使用でき、特に、コンピューター、パソコン、各種携帯端末、バッテリー等の筐体等として好適に使用できる。
【実施例】
【００６３】
以下、実施例を示して本発明について更に具体的に説明する。ただし、本発明は以下の実施例に限定して解釈されるものではない。
【００６４】
製造例１
ポリカーボネート樹脂「Ｓ３０００Ｆ」（三菱エンジニアリングプラスチックス社製、商品名、粘度平均分子量２２０００）を１２０ｋｇ／ｈｒで、二軸押出機（日本製鋼所社製、ＴＥＸ４４αＩＩ）に供給し、第１混練部（ＲＲＮＮＬ：最上流のＲは長さ１．０Ｄ、その他のＲＮＮＬは０．５Ｄ、Ｄ（スクリュー径）＝４４ｍｍ）で溶融混練し、その下流に常温で液状のリン系難燃剤「アデカスタブＦＰ−６００」（ＡＤＥＫＡ社製、商品名、ビスフェノールＡビス−ジフェニルホスフェート）を８０ｋｇ／ｈｒで供給し、その下流の第２混練部（ＲＮＬ：各長さは０．５Ｄ）でポリカーボネート樹脂と混練し、ダイノズルから押出し、水槽で冷却し、ペレタイジングして、リン系難燃剤の濃度が４０質量％のマスターバッチペレットを得た。スクリュー回転数は７００ｒｐｍとした。
ここで、Ｒは５枚のパドルを有した順送りのニーディングディスク、Ｎは５枚のパドルを有した直交ニーディングディスク、Ｌは５枚のパドルを有した逆送りのニーディングディスクである。なお、
【００６５】
製造例２
ポリカーボネート樹脂「Ｓ３０００Ｆ」の供給量を１３０ｋｇ／ｈｒ、リン系難燃剤「ＦＰ−６００」の供給量を７０ｋｇ／ｈｒとした以外は、実施例１と同様にして、リン系難燃剤の濃度が３５％のマスターバッチペレットを得た。
【００６６】
製造例３
ポリカーボネート樹脂「Ｓ３０００Ｆ」の供給量を１４０ｋｇ／ｈｒ、リン系難燃剤「ＦＰ−６００」の供給量を６０ｋｇ／ｈｒとした以外は、実施例１と同様にして、リン系難燃剤の濃度が３０％のマスターバッチペレットを得た。
【００６７】
製造例４
さらに、ポリカーボネート樹脂「Ｓ３０００Ｆ」の供給量を１２０ｋｇ／ｈｒ、リン系安定剤「アデカスタブ２１１２」（ＡＤＥＫＡ社製、商品名、トリス（２，４−ジ−ｔｅｒｔ−ブチルフェニル）ホスファイト）を、０．０８ｋｇ／ｈｒ、リン系難燃剤「ＦＰ−６００」の供給量を８０ｋｇ／ｈｒとした以外は実施例１と同様にして、リン系難燃剤の濃度が４０％、リン系安定剤の濃度が０．０４質量％のマスターバッチペレットを得た。
【００６８】
比較製造例１
ポリカーボネート樹脂「Ｓ３０００Ｆ」の供給量を１６０ｋｇ／ｈｒ、リン系難燃剤「ＦＰ−６００」の供給量を４０ｋｇ／ｈｒとした以外は、実施例１と同様にして、リン系難燃剤の濃度が２０％のマスターバッチペレットを得た。
【００６９】
比較製造例２
ポリカーボネート樹脂「Ｓ３０００Ｆ」の供給量を１００ｋｇ／ｈｒ、リン系難燃剤「ＦＰ−６００」の供給量を１００ｋｇ／ｈｒとした以外は、実施例１と同様にして、リン系難燃剤の濃度が５０％のマスターバッチペレットを得た。
【００７０】
上記で得られたマスターバッチを使用し、以下のポリカーボネート樹脂組成物を製造した。
【００７１】
実施例１
ポリカーボネート樹脂「Ｓ３０００Ｆ」を７４．７２質量部、四フッ化エチレン樹脂「ＦＡ−５００Ｈ」（ダイキン工業社製、商品名）を０．２質量部、リン系安定剤「ＡＳ２１１２」（ＡＤＥＫＡ社製、商品名、トリス（２，４，−ジ−ｔｅｒｔ−ブチルフェニル）フォスファイト）を０．０３質量部、フェノール系安定剤「ＡＯ−６０」（ＡＤＥＫＡ社製、商品名、ペンタエリスリトールテトラキス［３−（３，５−ジ−ｔｅｒｔ−ブチル−４−ヒドロキシフェニル）プロピオネート］）を０．０５質量部、および製造例１で得られたリン系難燃剤の濃度が４０質量％のマスターバッチペレット２５．００質量部を混合し、二軸押出機ＴＥＸ４４αＩＩ（スクリュー構成は製造例１と同じ）の根本ホッパーに２００ｋｇ／ｈｒで供給し、スクリュー回転数３００ｒｐｍで溶融混練し、ダイノズルから押出し、水槽冷却してストランドカットし、ポリカーボネート樹脂組成物のペレットを得た。
【００７２】
実施例２
ポリカーボネート樹脂「Ｓ３０００Ｆ」を７１．１５質量部、製造例２で得られたリン系難燃剤の濃度が３５質量％のマスターバッチペレットを２８．５７質量部とした以外は、実施例１と同様にして行った。
【００７３】
実施例３
ポリカーボネート樹脂「Ｓ３０００Ｆ」を６６．３９質量部、製造例３で得られたリン系難燃剤の濃度が３０質量％のマスターバッチペレットを３３．３３質量部とした以外は実施例１と同様にして行った。
【００７４】
実施例４
ポリカーボネート樹脂「Ｓ３０００Ｆ」を７４．７２質量部、四フッ化エチレン樹脂「ＦＡ−５００Ｈ」を０．２質量部、リン系安定剤「ＡＳ２１１２」を０．０２質量部、フェノール系安定剤「ＡＯ−６０」を０．０５質量部、および製造例４で得られたリン系難燃剤の濃度が４０質量％、リン系安定剤の濃度が０．０４質量％のマスターバッチペレット２５．０１質量部を混合し、二軸押出機ＴＥＸ４４αＩＩ（スクリュー構成は製造例１と同じ）の根本ホッパーに２００ｋｇ／ｈｒで供給し、スクリュー回転数３００ｒｐｍで溶融混練し、ダイノズルから押出し、水槽冷却してストランドカットし、ポリカーボネート樹脂組成物のペレットを得た。
【００７５】
比較例１
ポリカーボネート樹脂「Ｓ３０００Ｆ」を５９．７２質量部、比較製造例１で得られたリン系難燃剤の濃度が２０質量％のマスターバッチペレットを４０．００質量部とした以外は実施例１と同様にして行った。
【００７６】
比較例２
ポリカーボネート樹脂「Ｓ３０００Ｆ」を７９．７２質量部、比較製造例２で得られたリン系難燃剤の濃度が５０質量％のマスターバッチペレットを２０．００質量部とした以外は実施例１と同様にして行った。
【００７７】
比較例３
ポリカーボネート樹脂「Ｓ３０００Ｆ」を８９．７２質量部、四フッ化エチレン樹脂「ＦＡ−５００Ｈ」を０．２質量部、リン系安定剤「ＡＳ２１１２」を０．０３質量部、フェノール系安定剤「ＡＯ−６０」０．０５質量部を混合し、実施例１と同様にスクリュー構成Ａの根本に１８０ｋｇ／ｈｒとなるように供給し、リン系難燃剤「ＦＰ−６００」１０．００質量部を押出機根本ホッパーと第１混練部の中間に２０ｋｇ／ｈｒで液添し、以下実施例１と同様にして行った。
【００７８】
実施例５
ポリカーボネート樹脂「Ｓ３０００Ｆ」を６９．６２質量部、四フッ化エチレン樹脂「ＦＡ−５００Ｈ」を０．３質量部、コアシェル型エラストマー「カネエースＭ７１１」（カネカ社製、商品名、メタクリレート・ブタジエン・スチレン共重合体）を５．０質量部、リン系安定剤「ＡＳ２１１２」を０．０３質量部、フェノール系安定剤「ＡＯ−６０」を０．０５質量部、および製造例１で得られたリン系難燃剤の濃度が４０質量％のマスターバッチペレット２５．００質量部を混合し、二軸押出機ＴＥＸ４４αＩＩ（スクリュー構成は製造例１と同じ）の根本ホッパーに２００ｋｇ／ｈｒで供給し、スクリュー回転数３００ｒｐｍで溶融混練し、ダイノズルから押出し、水槽冷却してストランドカットし、ポリカーボネート樹脂組成物のペレットを得た。
【００７９】
実施例６
ポリカーボネート樹脂「Ｓ３０００Ｆ」を６６．０５質量部とし、製造例２で得られたリン系難燃剤の濃度が３５質量％のマスターバッチペレットを２８．５７質量部とした以外は実施例５と同様にして行った。
【００８０】
実施例７
ポリカーボネート樹脂「Ｓ３０００Ｆ」を６１．２９質量部とし、製造例３で得られたリン系難燃剤の濃度が３０質量％のマスターバッチペレットを３３．３３質量部とした以外は実施例５と同様にして行った。
【００８１】
実施例８
ポリカーボネート樹脂「Ｓ３０００Ｆ」を６９．６２質量部、四フッ化エチレン樹脂「ＦＡ−５００Ｈ」を０．３質量部、コアシェル型エラストマー「カネエースＭ７１１」を５．０質量部、リン系安定剤「ＡＳ２１１２」を０．０２質量部、フェノール系安定剤「ＡＯ−６０」を０．０５質量部、および製造例４で得られたリン系難燃剤の濃度が４０質量％、リン系安定剤の濃度が０．０４質量％のマスターバッチペレット２５．０１質量部を混合し、二軸押出機ＴＥＸ４４αＩＩ（スクリュー構成は製造例１と同じ）の根本ホッパーに２００ｋｇ／ｈｒで供給し、スクリュー回転数３００ｒｐｍで溶融混練し、ダイノズルから押出し、水槽冷却してストランドカットし、ポリカーボネート樹脂組成物のペレットを得た。
【００８２】
比較例４
ポリカーボネート樹脂「Ｓ３０００Ｆ」を５４．６２質量部とし、比較製造例１で得られたリン系難燃剤の濃度が２０質量％のマスターバッチペレットを４０．００質量部とした以外は実施例５と同様にして行った。
【００８３】
比較例５
ポリカーボネート樹脂「Ｓ３０００Ｆ」を７４．６２質量部とし、比較製造例２で得られたリン系難燃剤の濃度が５０質量％のマスターバッチペレットを２０．００質量部とした以外は実施例５と同様にして行った。
【００８４】
比較例６
ポリカーボネート樹脂「Ｓ３０００Ｆ」を８４．６２質量部、四フッ化エチレン樹脂「ＦＡ−５００Ｈ」を０．３質量部、コアシェルエラストマー「カネエースＭ７１１」を５．０質量部、リン系安定剤「ＡＳ２１１２」を０．０３質量部、フェノール系安定剤「ＡＯ−６０」０．０５質量部を混合し、二軸押出機ＴＥＸ４４αＩＩ（スクリュー構成は製造例１と同じ）の根本ホッパーに１８０ｋｇ／ｈｒで供給し、リン系難燃剤「ＦＰ−６００」１０．００質量部を押出機根本ホッパーと第１混練部の中間に２０ｋｇ／ｈｒで液添し、スクリュー回転数３００ｒｐｍで溶融混練し、ダイノズルから押出し、水槽冷却してストランドカットし、ポリカーボネート樹脂組成物のペレットを得た。
【００８５】
ＵＬ９４試験
上記で得られたポリカーボネート樹脂組成物のペレットを、１２０℃で４時間乾燥した後、射出成形機（住友重機械工業社製「ＳＥ１００ＤＵ」）を用い、樹脂温度２８０℃、金型温度８０℃の条件下で、厚みが０．８ｍｍのＵＬ試験用試験片を得た。
得られたＵＬ試験用試験片を、２３℃、相対湿度５０％の高温室の中で４８時間調湿し、米国アンダーライターズ・ラボラトリーズ（ＵＬ）が定めているＵＬ９４試験（機器の部品用プラスチック材料の燃焼試験）に準拠して試験を実施した。
合計有炎燃焼時間は、ＵＬ規格９４の２０ｍｍ垂直燃焼試験における、５試料、即ち、１０回接炎後の合計燃焼時間を、秒の単位で表示する。合計有炎燃焼時間は、５０秒以下であることが好ましく、４０秒以下であることがより好ましい。
評価結果を、以下の表１に示す。
【００８６】
【表１】
2019210397.tif 000003
【産業上の利用可能性】
【００８７】
本発明によれば、液状リン系難燃剤を含有し高度の難燃性を示すポリカーボネート樹脂組成物を安定して生産性よく得ることができ、電気機器、電子機器、自動車等の車両、プリンターや複写機等のＯＡ・情報機器、住宅、建築、その他の工業分野における部品製造用材料等に幅広く利用でき、産業上の利用性は非常に高い。